(57)【要約】（Ａ）少なくとも１種のジオールと少なくとも１種のジカルボン酸又はそのジアルキルエステルとの金属触媒の存在下における反応によって製造された少なくとも1種のポリエステル；（Ｂ）少なくとも１種の亜燐酸エステル化合物；及び（Ｃ）少なくとも１種のヒンダードアミン光安定剤の混合物を含んでなるポリマーブレンドを開示する。このポリマーブレンドはポリエステル／ポリカーボネートブレンドの成分として用いる場合には特に、改良された色度を示す。【特許請求の範囲】
【請求項１】
（Ａ）少なくとも１種のジオールと少なくとも１種のジカルボン酸又はそのジアルキルエステルとの、金属触媒の存在下における、反応によって製造された少なくとも1種のポリエステル；
（Ｂ）少なくとも１種の亜燐酸エステル化合物；及び
（Ｃ）少なくとも１種のヒンダードアミン光安定剤
の混合物を含んでなるポリマーブレンド。
【請求項２】
前記亜燐酸エステル化合物が式：
【化１】
2006513310.tif 000017
【化２】
2006513310.tif 000018
[式中、Ｒ1、Ｒ2及びＲ3は、独立に、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ’はハロゲン又はＯＲ1から選ばれ；
Ｒ”、Ｒ4、Ｒ5、Ｒ6及びＲ7は、独立に、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
各Ｑ1、Ｑ2及びＱ3基は、独立に、基Ａ（基Ａは下記構造：
基Ａ＝
【化３】
2006513310.tif 000019
を有する）である]
から選ばれる請求項１に記載のポリマーブレンド。
【請求項３】
少なくとも１種のポリエステルが、
（１）少なくとも５０モル％のテレフタル酸残基、シクロヘキサンジカルボン酸残基又はそれらの混合物を含んでなる二酸残基；及び
（２）少なくとも５０モル％のエチレングリコール残基、シクロヘキサンジメタノール残基又はそれらの混合物を含んでなるジオール残基
を含んでなり、二酸残基の合計は１００モル％であり、ジオール残基の合計も１００モル％である請求項２に記載のポリマーブレンド。
【請求項４】
前記ポリエステルが約２００ｐｐｍｗ以下のＴｉ、Ｃｏ及び／又はＭｎ残基を含む請求項３に記載のポリマーブレンド。
【請求項５】
（Ａ）二酸残基合計１００モル％及びジオール残基合計１００モル％に基づき、
（１）１，４−シクロヘキサンジカルボン酸、テレフタル酸及びイソフタル酸又はそれらの混合物から選ばれた二酸の残基を少なくとも５０モル％含む二酸残基；並びに
（２）エチレングリコール残基、シクロヘキサンジメタノール残基又はそれらの混合物を少なくとも５０モル％含むジオール残基
を含む少なくとも１種のポリエステル；
（Ｂ）ブレンドの合計重量に基づき、０．０１〜０．５重量％の少なくとも１種の亜燐酸エステル化合物；及び
（Ｃ）ブレンドの総重量に基づき０．０１〜１．０重量％の、下記式：
【化４】
2006513310.tif 000020
【化５】
2006513310.tif 000021
【化６】
2006513310.tif 000022
【化７】
2006513310.tif 000023
｛式中、Ｒ1、Ｒ2及びＲ3は、独立に、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ’はハロゲン又はＯＲ1から選ばれ；
Ｒ”、Ｒ4、Ｒ5、Ｒ6及びＲ7は、独立に、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ8は水素、―ＯＲ6、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；
Ｒ9は水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール、−Ｙ1−Ｒ4又は式：
【化８】
2006513310.tif 000024
を有するスクシンイミド基から選ばれ；
Ｒ10及びＲ11は、独立に、水素、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；
Ｒ10及びＲ11は、一緒になって、それらが結合する窒素原子と共に環（例えば、モルホリノ、ピペリジノなど）を形成する二価の基を表すことができ；
Ｌ1はＣ2〜Ｃ22−アルキレン；−（ＣＨ2ＣＨ2−Ｙ1）1〜3−ＣＨ2ＣＨ2−；Ｃ3〜Ｃ8−シクロアルキレン；アリーレン；又は−ＣＯ−Ｌ2−ＯＣ−から選ばれた二価の連結基であり；
Ｌ2はＣ1〜Ｃ22−アルキレン、アリーレン、−（ＣＨ2ＣＨ2−Ｙ1）1〜3−ＣＨ2ＣＨ2−及びＣ3〜Ｃ8−シクロアルキレンから選ばれ；
Ｙ1は−ＯＣ（Ｏ）−、−ＮＨＣ（Ｏ）−、−Ｏ−、−Ｓ−及び−Ｎ（Ｒ4）−から選ばれ；
Ｙ2は−Ｏ−又は−Ｎ（Ｒ4）−から選ばれ；
Ｚは約２０以下、好ましくは約６以下の正の整数であり；
ｍ１は０〜約１０から選ばれ；
ｎ１は２〜約１２から選ばれた正の整数であり；
Ｒ12及びＲ13は、独立に、水素、Ｃ1〜Ｃ22−アルキル、置換Ｃ1〜Ｃ22−アルキル、ヘテロアリール、アリール及び基Ｂ［基Ｂは、下記構造：
【化９】
2006513310.tif 000025
（＊は、結合の位置を示す）から選ばれる］
から選ばれ、Ｒ12及びＲ13の少なくとも一方は基Ｂである｝
から選ばれた少なくとも１種のヒンダードアミン光安定剤
を含んでなるポリマーブレンド。
【請求項６】
Ｒ8が水素又はアルキルである請求項５に記載のポリマーブレンド。
【請求項７】
成分（Ａ）のポリエステルが、重量比６０／４０のフェノール／テトラクロロエタン中で２５℃において測定したインヘレント粘度が約０．４〜１．２ｄＬ／ｇであり、且つ
（１）約８０〜１００モル％のテレフタル酸残基及び約０〜２０モル％のイソフタル酸残基を含む二酸残基；並びに
（２）約４０〜１００モル％の１，４−シクロヘキサンジメタノール残基及び０〜約６０モル％のエチレングリコール残基を含むジオール残基
を含み；成分（Ｂ）が、組成物の総重量に基づき、０．０５〜０．５重量％の少なくとも１種の亜燐酸エステル化合物を含み；且つ成分（Ｃ）が、組成物の総重量に基づき０．０５〜１．０重量％の少なくとも１種のヒンダードアミン光安定剤を含む請求項６に記載のポリマーブレンド。
【請求項８】
成分（Ａ）のポリエステルが、重量比６０／４０のフェノール／テトラクロロエタン中で２５℃において測定したインヘレント粘度が約０．４〜０．８ｄＬ／ｇであり、且つ
（１）約８０〜１００モル％のテレフタル酸残基及び約０〜２０モル％のイソフタル酸残基を含む二酸残基；並びに
（２）約５５〜８０モル％の１，４−シクロヘキサンジメタノール残基及び約２０〜約４５モル％のエチレングリコール残基を含むジオール残基
を含む請求項７に記載のポリマーブレンド。
【請求項９】
成分（Ａ）のポリエステルが、重量比６０／４０のフェノール／テトラクロロエタン中で２５℃において測定したインヘレント粘度が約０．４〜０．８ｄＬ／ｇであり、且つ
（１）約６５〜８３モル％のテレフタル酸残基及び約３５〜１７モル％のイソフタル酸残基を含む二酸残基；並びに
（２）約８０〜１００モル％の１，４−シクロヘキサンジメタノール残基及び約０〜約２０モル％のエチレングリコール残基を含むジオール残基
を含む請求項５に記載のポリマーブレンド。
【請求項１０】
成分（Ａ）のポリエステルが、
（１）約７０〜８０モル％のテレフタル酸残基及び約３０〜２０モル％のイソフタル酸残基を含む二酸残基；並びに
（２）約９０〜１００モル％の１，４−シクロヘキサンジメタノール残基及び０〜約１０モル％のエチレングリコール残基を含むジオール残基
を含む請求項９に記載のポリマーブレンド。
【請求項１１】
成分（Ａ）のポリエステルが、重量比６０／４０のフェノール／テトラクロロエタン中で２５℃において測定したインヘレント粘度が約０．４〜１．２ｄＬ／ｇであり、且つ
（１）少なくとも約８０モル％の１，４−シクロヘキサンジカルボン酸残基を含む二酸残基；及び
（２）少なくとも約８０モル％の１，４−シクロヘキサンジメタノール残基を含むジオール残基
を含む請求項５に記載のポリマーブレンド。
【請求項１２】
成分（Ａ）のポリエステルが、
（１）約９０〜１００モル％の１，４−シクロヘキサンジカルボン酸残基を含む二酸残基；及び
（２）約９０〜１００モル％の１，４−シクロヘキサンジメタノール残基を含むジオール残基
を含む請求項１１に記載のポリマーブレンド。
【請求項１３】
成分（Ａ）のポリエステルが、
（１）約１００モル％の１，４−シクロヘキサンジカルボン酸残基を含む二酸残基；及び
（２）約１００モル％の１，４−シクロヘキサンジメタノール残基を含むジオール残基
を含む請求項１２に記載のポリマーブレンド。
【請求項１４】
（A）重量比６０／４０のフェノール／テトラクロロエタン中で２５℃において測定したインヘレント粘度が約０．４〜１．２ｄＬ／ｇであり、且つ
（１）少なくとも５０モル％の、１，４−シクロヘキサンジカルボン酸、テレフタル酸及びイソフタル酸又はそれらの混合物から選ばれた二酸の残基を含む二酸残基；並びに
（２）少なくとも５０モル％のエチレングリコール、シクロヘキサンジメタノール残基、又はそれらの混合物を含むジオール残基
を含む少なくとも1種のポリエステル；
（Ｂ）組成物の総重量に基づき約０．１〜０．５重量％の少なくとも１種の亜燐酸エステル化合物；並びに
（Ｃ）組成物の総重量に基づき約０．１〜１．０重量％の、式：
【化１０】
2006513310.tif 000026
【化１１】
2006513310.tif 000027
【化１２】
2006513310.tif 000028
｛式中、Ｒ4、Ｒ5、Ｒ6及びＲ7は、独立に、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ8は水素、―ＯＲ6、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；
Ｒ10及びＲ11は、独立に、水素、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；
Ｒ10及びＲ11は、一緒になって、それらが結合する窒素原子と共に環を形成する二価の基を表すことができ；
Ｌ1はＣ2〜Ｃ22−アルキレン；−（ＣＨ2ＣＨ2−Ｙ1）1〜3−ＣＨ2ＣＨ2−；Ｃ3〜Ｃ8−シクロアルキレン；アリーレン；又は−ＣＯ−Ｌ2−ＯＣ−から選ばれた二価の連結基であり；
Ｙ2は−Ｏ−又は−Ｎ（Ｒ4）−から選ばれ；
Ｚは約２０以下、好ましくは約６以下の正の整数であり；
ｍ１は０〜約１０から選ばれ；
ｎ１は２〜約１２から選ばれた正の整数であり；
Ｒ12及びＲ13は、独立に、水素、Ｃ1〜Ｃ22−アルキル、置換Ｃ1〜Ｃ22−アルキル、ヘテロアリール、アリール及び基Ｂ［基Ｂは、下記構造：
【化１３】
2006513310.tif 000029
（＊は、結合の位置を示す）から選ばれる］
から選ばれ、Ｒ12及びＲ13の少なくとも一方は基Ｂである｝
を有する少なくとも１種のヒンダードアミン光安定剤
の混合物を含んでなるポリマーブレンド。
【請求項１５】
前記ヒンダードアミン光安定剤について、Ｒ8が水素又はアルキルである請求項１４に記載のポリマーブレンド。
【請求項１６】
少なくとも１種のヒンダードアミン光安定剤が置換ピペリジン環内に含まれないｓｐ3−混成窒素原子を含む請求項１４に記載のポリマーブレンド。
【請求項１７】
少なくとも１種のヒンダードアミン光安定剤が１０００より大きい重量平均分子量を有する請求項１４に記載のポリマーブレンド。
【請求項１８】
前記亜燐酸エステルがビス（２，４−ジ−ｔ−ブチルフェニル）ペンタエリスリトールジホスファイト、ジステアリルペンタエリスリトールジホスファイト及びビス−（２，４−ジクミルフェニル）ペンタエリスリトールジホスファイトからなる群から選ばれる請求項１４に記載のポリマーブレンド。
【請求項１９】
前記亜燐酸エステル化合物がジステアリルペンタエリスリトールジホスファイトである請求項１８に記載のポリマーブレンド。
【請求項２０】
ポリマーブレンドの総重量に基づき、約０．１５〜０．３５重量％の亜燐酸エステル化合物及び０．１〜約０．７５重量％のヒンダードアミン光安定剤を含む請求項１８に記載のポリマーブレンド。
【請求項２１】
成分（Ａ）のポリエステルが、重量比６０／４０のフェノール／テトラクロロエタン中で２５℃において測定したインヘレント粘度が約０．４〜０．８ｄＬ／ｇであり、且つ
（１）約８０〜１００モル％のテレフタル酸残基及び約０〜２０モル％のイソフタル酸残基を含む二酸残基；並びに
（２）約４０〜１００モル％の１，４−シクロヘキサンジメタノール残基及び約０〜約６０モル％のエチレングリコール残基を含むジオール残基
を含む請求項１４に記載のポリマーブレンド。
【請求項２２】
成分（Ａ）のポリエステルが、重量比６０／４０のフェノール／テトラクロロエタン中で２５℃において測定したインヘレント粘度が約０．４〜０．８ｄＬ／ｇであり、且つ
（１）約８０〜１００モル％のテレフタル酸残基及び約０〜２０モル％のイソフタル酸残基を含む二酸残基；並びに
（２）約５５〜８０モル％の１，４−シクロヘキサンジメタノール残基及び約２０〜約４５モル％のエチレングリコール残基を含むジオール残基
を含む請求項１４に記載のポリマーブレンド。
【請求項２３】
成分（Ａ）のポリエステルが、
（１）約６５〜８３モル％のテレフタル酸残基及び約３５〜１７モル％のイソフタル酸残基を含む二酸残基；並びに
（２）約８０〜１００モル％の１，４−シクロヘキサンジメタノール残基及び約０〜約２０モル％のエチレングリコール残基を含むジオール残基
を含む請求項１４に記載のポリマーブレンド。
【請求項２４】
成分（Ａ）のポリエステルが、
（１）約７０〜８０モル％のテレフタル酸残基及び約３０〜２０モル％のイソフタル酸残基を含む二酸残基；並びに
（２）約９０〜１００モル％の１，４−シクロヘキサンジメタノール残基及び０〜約１０モル％のエチレングリコール残基を含むジオール残基
を含む請求項２３に記載のポリマーブレンド。
【請求項２５】
成分（Ａ）のポリエステルが、重量比６０／４０のフェノール／テトラクロロエタン中で２５℃において測定したインヘレント粘度が約０．４〜１．２ｄＬ／ｇであり、且つ
（１）少なくとも約８０モル％の１，４−シクロヘキサンジカルボン酸残基を含む二酸残基；及び
（２）少なくとも約８０モル％の１，４−シクロヘキサンジメタノール残基を含むジオール残基
を含む請求項１４に記載のポリマーブレンド。
【請求項２６】
成分（Ａ）のポリエステルが、
（１）約９０〜１００モル％の１，４−シクロヘキサンジカルボン酸残基を含む二酸残基；及び
（２）約９０〜１００モル％の１，４−シクロヘキサンジメタノール残基を含むジオール残基
を含む請求項２５に記載のポリマーブレンド。
【請求項２７】
成分（Ａ）のポリエステルが、
（１）約１００モル％の１，４−シクロヘキサンジカルボン酸残基を含む二酸残基；及び
（２）約１００モル％の１，４−シクロヘキサンジメタノール残基を含むジオール残基
を含む請求項２６に記載のポリマーブレンド。
【請求項２８】
（A）重量比６０／４０のフェノール／テトラクロロエタン中で２５℃において測定したインヘレント粘度が約０．４〜１．２ｄＬ／ｇであり、且つ
（１）少なくとも５０モル％の、テレフタル酸残基、シクロヘキサンジカルボン酸残基又はそれらの混合物を含む二酸残基；及び
（２）少なくとも５０モル％のエチレングリコール、シクロヘキサンジメタノール残基、又はそれらの混合物を含むジオール残基
を含んでなり、二酸残基の総モル百分率は１００モル％であり、ジオール残基の総モル百分率は１００モル％である少なくとも1種のポリエステル；
（Ｂ）ブレンドの総重量に基づき、０．１〜０．５重量％の、ビス（２，４−ジ−ｔ−ブチルフェニル）ペンタエリスリトールジホスファイト、ジステアリルペンタエリスリトールジホスファイト及びビス−（２，４−ジクミルフェニル）ペンタエリスリトールジホスファイトからなる群から選ばれた少なくとも１種の亜燐酸エステル化合物；並びに
（Ｃ）組成物の総重量に基づき、約０．１〜１．０重量％の、式：
【化１４】
2006513310.tif 000030
［式中、Ｒ4＝Ｒ5＝Ｒ6＝Ｒ7＝Ｒ8＝メチル、（Ｒ10）（Ｒ11）Ｎ−は、一緒になって、モルホリノを表し；Ｌ1はＣ1〜Ｃ6アルキレンであり；Ｚは１〜６である］
を有する少なくとも１種のヒンダードアミン光安定剤
の混合物を含んでなるポリマーブレンド。
【請求項２９】
ポリマーブレンドの総重量に基づき、約０．１５〜０．３５重量％の亜燐酸エステル化合物及び０．１〜約０．７５重量％のヒンダードアミン光安定剤を含む請求項２８に記載のポリマーブレンド。
【請求項３０】
成分（Ａ）のポリエステルが、
（１）約８０〜１００モル％のテレフタル酸残基及び約０〜２０モル％のイソフタル酸残基を含む二酸残基；並びに
（２）約５５〜８０モル％の１，４−シクロヘキサンジメタノール残基及び約２０〜４５モル％のエチレングリコール残基を含むジオール残基
を含む（二酸残基の合計は１００モル％であり、ジオール残基の合計も１００モル％である）請求項２８に記載のポリマーブレンド。
【請求項３１】
成分（Ａ）のポリエステルが、
（１）約７０〜８０モル％のテレフタル酸残基及び約３０〜２０モル％のイソフタル酸残基を含む二酸残基；並びに
（２）約９０〜１００モル％の１，４−シクロヘキサンジメタノール残基及び約０〜約１０モル％のエチレングリコール残基を含むジオール残基
を含んでなり、二酸残基の合計は１００モル％であり、ジオール残基の合計も１００モル％である請求項２８に記載のポリマーブレンド。
【請求項３２】
成分（Ａ）のポリエステルが、
（１）少なくとも約９０モル％の１，４−シクロヘキサンジカルボン酸残基を含む二酸残基；及び
（２）少なくとも約９０モル％の１，４−シクロヘキサンジメタノール残基を含むジオール残基
を含み、二酸残基の合計は１００モル％であり、ジオール残基の合計も１００モル％である請求項２８に記載のポリマーブレンド。
【請求項３３】
前記亜燐酸エステル化合物がジステアリルペンタエリスリトールジホスファイトである請求項２８に記載のポリマーブレンド。
【請求項３４】
（Ａ）少なくとも１種のジオールと少なくとも１種のジカルボン酸又はそのエステルとの金属触媒の存在下における反応によって製造される少なくとも1種のポリエステル；
（Ｂ）少なくも1種の亜燐酸エステル化合物；
（Ｃ）少なくとも1種のヒンダードアミン光安定剤；及び
（Ｄ）少なくとも1種のポリカーボネート
の混合物を含んでなるポリマーブレンド。
【請求項３５】
前記亜燐酸エステル化合物が式：
【化１５】
2006513310.tif 000031
【化１６】
2006513310.tif 000032
[式中、Ｒ1、Ｒ2及びＲ3は、独立に、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ’はハロゲン又はＯＲ1から選ばれ；
Ｒ”、Ｒ4、Ｒ5、Ｒ6及びＲ7は、独立に、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
各Ｑ1、Ｑ2及びＱ3基は、独立に、基Ａ（基Ａは下記構造：
基Ａ＝
【化１７】
2006513310.tif 000033
を有する）である]
から選ばれる請求項３４に記載のポリマーブレンド。
【請求項３６】
少なくとも１種のポリエステルが、
（１）少なくとも５０モル％のテレフタル酸残基、シクロヘキサンジカルボン酸残基又はそれらの混合物を含む二酸残基；及び
（２）少なくとも５０モル％のエチレングリコール残基、シクロヘキサンジメタノール残基又はそれらの混合物を含むジオール残基
を含んでなり、二酸残基の合計は１００モル％であり、ジオール残基の合計も１００モル％である請求項３５に記載のポリマーブレンド。
【請求項３７】
前記ポリエステルが約２００ｐｐｍｗ以下のＴｉ、Ｃｏ及び／又はＭｎ残基を含む請求項３６に記載のポリマーブレンド。
【請求項３８】
（Ａ）二酸残基合計１００モル％及びジオール残基合計１００モル％に基づき、
（３）少なくとも５０モル％のテレフタル酸残基、シクロヘキサンジカルボン酸残基又はそれらの混合物を含んでなる二酸残基；及び
（４）少なくとも５０モル％のエチレングリコール残基、シクロヘキサンジメタノール残基又はそれらの混合物を含んでなるジオール残基
を含んでなる少なくとも１種のポリエステル；
（Ｂ）ブレンドの総重量に基づき、０．０１〜０．５重量％の少なくとも１種の亜燐酸エステル化合物；
（Ｃ）ブレンドの総重量に基づき、０．０１〜１．０重量％の下記式：
【化１８】
2006513310.tif 000034
【化１９】
2006513310.tif 000035
【化２０】
2006513310.tif 000036
【化２１】
2006513310.tif 000037
【化２２】
2006513310.tif 000038
｛式中、Ｒ4、Ｒ5、Ｒ6及びＲ7は、独立に、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ8は水素、−ＯＲ6、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；
Ｒ9は水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール、−Ｙ1−Ｒ4又は式：
【化２３】
2006513310.tif 000039
を有するスクシンイミド基から選ばれ；
Ｒ10及びＲ11は、独立に、水素、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；
Ｒ10及びＲ11は、一緒になって、それらが結合する窒素原子と共に環（例えば、モルホリノ、ピペリジノなど）を形成する二価の基を表すことができ；
Ｌ1はＣ1〜Ｃ22−アルキレン；−（ＣＨ2ＣＨ2−Ｙ1）1〜3−ＣＨ2ＣＨ2−；Ｃ3〜Ｃ8−シクロアルキレン；アリーレン；又は−ＣＯ−Ｌ2−ＯＣ−から選ばれた二価の連結基であり；
Ｌ2はＣ1〜Ｃ22−アルキレン、アリーレン、−（ＣＨ2ＣＨ2−Ｙ1）1〜3−ＣＨ2ＣＨ2−及びＣ3−Ｃ8−シクロアルキレンから選ばれ；
Ｙ1は−ＯＣ（Ｏ）−、−ＮＨＣ（Ｏ）−、−Ｏ−、−Ｓ−及び−Ｎ（Ｒ4）−から選ばれ；
Ｙ2は−Ｏ−又は−Ｎ（Ｒ4）−から選ばれ；
Ｚは約２０以下、好ましくは約６以下の正の整数であり；
ｍ１は０〜約１０から選ばれ；
ｎ１は２〜約１２から選ばれた正の整数であり；
Ｒ12及びＲ13は、独立に、水素、Ｃ1〜Ｃ22−アルキル、置換Ｃ1〜Ｃ22−アルキル、ヘテロアリール、アリール及び基Ｂ［基Ｂは、下記構造：
【化２４】
2006513310.tif 000040
（＊は、結合の位置を示す）から選ばれる］
から選ばれ、Ｒ12及びＲ13の少なくとも一方は基Ｂである｝
から選ばれた少なくとも１種のヒンダードアミン光安定剤；並びに
（Ｄ）少なくとも１種のポリカーボネート
を含んでなるポリマーブレンド。
【請求項３９】
少なくとも１種のヒンダードアミン光安定剤について、前記式のＲ8が水素又はアルキルである請求項３８に記載のポリマーブレンド。
【請求項４０】
成分（Ａ）のポリエステルが、重量比６０／４０のフェノール／テトラクロロエタン中で２５℃において測定したインヘレント粘度が約０．４〜１．２ｄＬ／ｇであり、且つ
（１）約８０〜１００モル％のテレフタル酸残基及び約０〜２０モル％のイソフタル酸残基を含む二酸残基；並びに
（２）約４０〜１００モル％の１，４−シクロヘキサンジメタノール残基及び０〜約６０モル％のエチレングリコール残基を含むジオール残基
を含み；成分（Ｂ）が、組成物の総重量に基づき、０．０５〜０．５重量％の少なくとも１種の亜燐酸エステル化合物を含み；且つ成分（Ｃ）が、組成物の総重量に基づき、０．０５〜１．０重量％の少なくとも１種のヒンダードアミン光安定剤を含む請求項３８に記載のポリマーブレンド。
【請求項４１】
成分（Ａ）のポリエステルが、重量比６０／４０のフェノール／テトラクロロエタン中で２５℃において測定したインヘレント粘度が約０．４〜０．８ｄＬ／ｇであり、且つ
（１）約８０〜１００モル％のテレフタル酸残基及び約０〜２０モル％のイソフタル酸残基を含む二酸残基；並びに
（２）約５５〜８０モル％の１，４−シクロヘキサンジメタノール残基及び約２０〜約４５モル％のエチレングリコール残基を含むジオール残基
を含む請求項４０に記載のポリマーブレンド。
【請求項４２】
成分（Ａ）のポリエステルが、重量比６０／４０のフェノール／テトラクロロエタン中で２５℃において測定したインヘレント粘度が約０．４〜０．８ｄＬ／ｇであり、且つ
（１）約６５〜８３モル％のテレフタル酸残基及び約３５〜１７モル％のイソフタル酸残基を含む二酸残基；並びに
（２）約８０〜１００モル％の１，４−シクロヘキサンジメタノール残基及び約０〜約２０モル％のエチレングリコール残基を含んでなるジオール残基
を含む請求項３８に記載のポリマーブレンド。
【請求項４３】
成分（Ａ）のポリエステルが、
（１）約７０〜８０モル％のテレフタル酸残基及び約３０〜２０モル％のイソフタル酸残基を含む二酸残基；並びに
（２）約９０〜１００モル％の１，４−シクロヘキサンジメタノール残基及び０〜約１０モル％のエチレングリコール残基を含むジオール残基
を含む請求項４２に記載のポリマーブレンド。
【請求項４４】
成分（Ａ）のポリエステルが、重量比６０／４０のフェノール／テトラクロロエタン中で２５℃において測定したインヘレント粘度が約０．４〜１．２ｄＬ／ｇであり、且つ
（１）少なくとも約８０モル％の１，４−シクロヘキサンジカルボン酸残基を含む二酸残基；及び
（２）少なくとも約８０モル％の１，４−シクロヘキサンジメタノール残基を含むジオール残基
を含む請求項３８に記載のポリマーブレンド。
【請求項４５】
成分（Ａ）のポリエステルが、
（１）約９０〜１００モル％の１，４−シクロヘキサンジカルボン酸残基を含む二酸残基；及び
（２）約９０〜１００モル％の１，４−シクロヘキサンジメタノール残基を含むジオール残基
を含む請求項４４に記載のポリマーブレンド。
【請求項４６】
成分（Ａ）のポリエステルが、
（１）約１００モル％の１，４−シクロヘキサンジカルボン酸残基を含む二酸残基；及び
（２）約１００モル％の１，４−シクロヘキサンジメタノール残基を含むジオール残基
を含む請求項４５に記載のポリマーブレンド。
【請求項４７】
前記ポリカーボネートがビスフェノールＡから得られる請求項３４に記載のポリマーブレンド。
【請求項４８】
（A）重量比６０／４０のフェノール／テトラクロロエタン中で２５℃において測定したインヘレント粘度が約０．４〜１．２ｄＬ／ｇであり、且つ
（１）少なくとも５０モル％の、１，４−シクロヘキサンジカルボン酸、テレフタル酸及びイソフタル酸又はそれらの混合物から選ばれた二酸の残基を含む二酸残基；並びに
（２）少なくとも５０モル％のエチレングリコール、シクロヘキサンジメタノール残基、又はそれらの混合物を含むジオール残基
を含む少なくとも1種のポリエステル；
（Ｂ）組成物の総重量に基づき、約０．１〜０．５重量％のホスファイトからなる群から群から選ばれた少なくとも１種の亜燐酸エステル化合物；
（Ｃ）組成物の総重量に基づき、約０．１〜１．０重量％の、式：
【化２５】
2006513310.tif 000041
【化２６】
2006513310.tif 000042
【化２７】
2006513310.tif 000043
【化２８】
2006513310.tif 000044
｛式中、Ｒ4、Ｒ5、Ｒ6及びＲ7は、独立に、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ8は水素、―ＯＲ6、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；
Ｒ10及びＲ11は、独立に、水素、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；
Ｒ10及びＲ11は、一緒になって、それらが結合する窒素原子と共に環を形成する二価の基を表すことができ；
Ｌ1はＣ2〜Ｃ22−アルキレン；−（ＣＨ2ＣＨ2−Ｙ1）1-3−ＣＨ2ＣＨ2−；Ｃ3〜Ｃ8−シクロアルキレン；アリーレン；又は−ＣＯ−Ｌ2−ＯＣ−から選ばれた二価の連結基であり；
Ｙ2は、−Ｏ−又は−Ｎ（Ｒ4）−から選ばれ；
Ｚは約２０以下、好ましくは約６以下の正の整数であり；
ｍ１は０〜約１０から選ばれ；
ｎ１は２〜約１２から選ばれた正の整数であり；
Ｒ12及びＲ13は、独立に、水素、Ｃ1〜Ｃ22−アルキル、置換Ｃ1〜Ｃ22−アルキル、ヘテロアリール、アリール及び基Ｂ［基Ｂは、下記構造：
【化２９】
2006513310.tif 000045
（＊は、結合の位置を示す）から選ばれる］
から選ばれ、Ｒ12及びＲ13の少なくとも一方は基Ｂである｝
を有する少なくとも１種のヒンダードアミン光安定剤；並びに
（Ｄ）少なくとも１種のポリカーボネート
の混合物を含んでなるポリマーブレンド。
【請求項４９】
前記ヒンダードアミン光安定剤について、Ｒ8が水素又はアルキルである請求項４８に記載のポリマーブレンド。
【請求項５０】
少なくとも１種のヒンダードアミン光安定剤が置換ピペリジン環内に含まれないｓｐ3−混成窒素原子を含む請求項４８に記載のポリマーブレンド。
【請求項５１】
少なくとも１種のヒンダードアミン光安定剤が１０００より大きい重量平均分子量を有数請求項４８に記載のポリマーブレンド。
【請求項５２】
前記亜燐酸エステルがビス（２，４−ジ−ｔ−ブチルフェニル）ペンタエリスリトールジホスファイト、ジステアリルペンタエリスリトールジホスファイト及びビス−（２，４−ジクミルフェニル）ペンタエリスリトールジホスファイトからなる群から選ばれる請求項４８に記載のポリマーブレンド。
【請求項５３】
前記亜燐酸エステル化合物がジステアリルペンタエリスリトールジホスファイトである請求項５２に記載のポリマーブレンド。
【請求項５４】
ポリマーブレンドの総重量に基づき、約０．１５〜０．３５重量％の亜燐酸エステル化合物及び０．１〜約０．７５重量％のヒンダードアミン光安定剤を含む請求項４８に記載のポリマーブレンド。
【請求項５５】
成分（Ａ）のポリエステルが、重量比６０／４０のフェノール／テトラクロロエタン中で２５℃において測定したインヘレント粘度が約０．４〜０．８ｄＬ／ｇであり、且つ
（１）約８０〜１００モル％のテレフタル酸残基及び約０〜２０モル％のイソフタル酸残基を含む二酸残基；並びに
（２）約４０〜１００モル％の１，４−シクロヘキサンジメタノール残基及び約０〜約６０モル％のエチレングリコール残基を含むジオール残基
を含む請求項４８に記載のポリマーブレンド。
【請求項５６】
成分（Ａ）のポリエステルが、重量比６０／４０のフェノール／テトラクロロエタン中で２５℃において測定したインヘレント粘度が約０．４〜０．８ｄＬ／ｇであり、且つ
（１）約８０〜１００モル％のテレフタル酸残基及び約０〜２０モル％のイソフタル酸残基を含む二酸残基；並びに
（２）約５５〜８０モル％の１，４−シクロヘキサンジメタノール残基及び約２０〜約４５モル％のエチレングリコール残基を含むジオール残基
を含む請求項４８に記載のポリマーブレンド。
【請求項５７】
成分（Ａ）のポリエステルが、重量比６０／４０のフェノール／テトラクロロエタン中で２５℃において測定したインヘレント粘度が約０．４〜０．８ｄＬ／ｇであり、且つ
（１）約６５〜８３モル％のテレフタル酸残基及び約３５〜１７モル％のイソフタル酸残基を含む二酸残基；並びに
（２）約８０〜１００モル％の１，４−シクロヘキサンジメタノール残基及び約０〜約２０モル％のエチレングリコール残基を含むジオール残基
を含む請求項４８に記載のポリマーブレンド。
【請求項５８】
成分（Ａ）のポリエステルが、
（１）約７０〜８０モル％のテレフタル酸残基及び約３０〜２０モル％のイソフタル酸残基を含む二酸残基；並びに
（２）約９０〜１００モル％の１，４−シクロヘキサンジメタノール残基及び０〜約１０モル％のエチレングリコール残基を含むジオール残基
を含む請求項５７に記載のポリマーブレンド。
【請求項５９】
成分（Ａ）のポリエステルが、重量比６０／４０のフェノール／テトラクロロエタン中で２５℃において測定したインヘレント粘度が約０．４〜１．２ｄＬ／ｇであり、且つ
（１）少なくとも約８０モル％の１，４−シクロヘキサンジカルボン酸残基を含む二酸残基；及び
（２）少なくとも約８０モル％の１，４−シクロヘキサンジメタノール残基を含むジオール残基
を含む請求項４８に記載のポリマーブレンド。
【請求項６０】
成分（Ａ）のポリエステルが、
（１）約９０〜１００モル％の１，４−シクロヘキサンジカルボン酸残基を含む二酸残基；及び
（２）約９０〜１００モル％の１，４−シクロヘキサンジメタノール残基を含むジオール残基
を含む請求項５９に記載のポリマーブレンド。
【請求項６１】
成分（Ａ）のポリエステルが、
（１）約１００モル％の１，４−シクロヘキサンジカルボン酸残基を含む二酸残基；及び
（２）約１００モル％の１，４−シクロヘキサンジメタノール残基を含むジオール残基
を含む請求項６０に記載のポリマーブレンド。
【請求項６２】
（A）重量比６０／４０のフェノール／テトラクロロエタン中で２５℃において測定したインヘレント粘度が約０．４〜１．２ｄＬ／ｇであり、且つ
（１）少なくとも５０モル％の、１，４−シクロヘキサンジカルボン酸、テレフタル酸及びイソフタル酸又はそれらの混合物から選ばれた二酸の残基を含む二酸残基；並びに
（２）少なくとも５０モル％のエチレングリコール、シクロヘキサンジメタノール残基、又はそれらの混合物を含むジオール残基
を含んでなり、二酸残基の総モル百分率は１００モル％であり、ジオール残基の総モル百分率は１００モル％である、少なくとも1種のポリエステル；
（Ｂ）ブレンドの総重量に基づき、約０．１〜０．５重量％の、ビス（２，４−ジ−ｔ−ブチルフェニル）ペンタエリスリトールジホスファイト、ジステアリルペンタエリスリトールジホスファイト及びビス−（２，４−ジクミルフェニル）ペンタエリスリトールジホスファイトからなる群から選ばれた少なくとも１種の亜燐酸エステル化合物；
（Ｃ）組成物の総重量に基づき、約０．１〜１．０重量％の、式：
【化３０】
2006513310.tif 000046
［式中、Ｒ4＝Ｒ5＝Ｒ6＝Ｒ7＝Ｒ8＝メチル、（Ｒ10）（Ｒ11）Ｎ−は共同でモルホリノを表し；Ｌ1はＣ1〜Ｃ6アルキレンであり；Ｚは１〜６である］
を有する少なくとも１種のヒンダードアミン光安定剤；並びに
（Ｄ）少なくとも１種のポリカーボネート
の混合物を含んでなるポリマーブレンド。
【請求項６３】
ポリマーブレンドの総重量に基づき、約０．１５〜０．３５重量％の亜燐酸エステル化合物及び０．１〜約０．７５重量％のヒンダードアミン光安定剤を含む請求項６２に記載のポリマーブレンド。
【請求項６４】
成分（Ａ）のポリエステルが、
（１）約８０〜１００モル％のテレフタル酸残基及び約０〜２０モル％のイソフタル酸残基を含む二酸残基；並びに
（２）約５５〜８０モル％の１，４−シクロヘキサンジメタノール残基及び約２０〜約４５モル％のエチレングリコール残基を含むジオール残基
を含んでなり、二酸残基の合計は１００モル％であり、ジオール残基の合計も１００モル％である請求項６２に記載のポリマーブレンド。
【請求項６５】
成分（Ａ）のポリエステルが、
（１）約７０〜８０モル％のテレフタル酸残基及び約３０〜２０モル％のイソフタル酸残基を含む二酸残基；並びに
（２）約９０〜１００モル％の１，４−シクロヘキサンジメタノール残基及び約０〜１０モル％のエチレングリコール残基を含むジオール残基
を含んでなり、二酸残基の合計は１００モル％であり、ジオール残基の合計も１００モル％である請求項６２に記載のポリマーブレンド。
【請求項６６】
成分（Ａ）のポリエステルが、
（１）少なくとも約９０モル％の１，４−シクロヘキサンジカルボン酸残基を含む二酸残基；及び
（２）少なくとも約９０モル％の１，４−シクロヘキサンジメタノール残基を含むジオール残基
を含んでなり、二酸残基の合計は１００モル％であり、ジオール残基の合計も１００モル％である請求項６２に記載のポリマーブレンド。
【請求項６７】
前記亜燐酸エステル化合物（phosphite ester compound）がジステアリルペンタエリスリトールジホスファイトである請求項６２に記載のポリマーブレンド。
【発明の詳細な説明】
【技術分野】
【０００１】
本発明はフィルム、シート又は射出成形品に使用できる安定化ポリマーブレンドに関する。ポリマーブレンドの安定化は燐含有化合物及びヒンダードアミン光安定剤（HALS）を含む。安定化ポリマーブレンドは改良された加水分解安定性及び耐候性を示す。
【背景技術】
【０００２】
ポリカーボネートとポリエステルとの間のエステル交換反応は、溶融ブレンドの間に行われることができるが、流動学的性質及び物理学的性質の低下並びに気体副生物、例えば二酸化炭素の発生を招く。更に、ポリカーボネートとポリエステルとの溶融ブレンドは、成分自体が最初は無色であるという事実にもかかわらず、不所望な色の増大を招くおそれがある。一般的に、溶融ブレンドの間におけるエステル交換及び発色は、ポリエステルの製造に使用された重縮合プロセスからの金属触媒残基によって促進されることが認められている。これらの問題は、実際には、金属触媒残基を不活性化する働きをする、当業界において触媒失活剤又は触媒クエンチャーとしばしば称される安定剤の添加によって克服されている。金属触媒残基を不活性化する燐含有化合物の使用は、特許文献１及び２に開示されている。触媒失活剤として適当な燐含有化合物の例としては、ビス（２，４−ジ−ｔ−ブチルフェニル）ペンタエリスリトールジホスファイト（GE Specialty Chemicalsから入手可能なUltranox ６２６）、ジステアリルペンタエリスリトールジホスファイト（GE Specialty Chemicalsから入手可能なWeston ６１９）及びビス（２，４−ジクミルフェニル）ペンタエリスリトールジホスファイト（Dover Chemical Corporationから入手可能なDoverphos ９２２８）が挙げられる。燐含有化合物は部分加水分解して、徐々に及び押出加工の間に酸性種（acidic species）を発生することが知られている。加水分解は、有効な触媒失活の前提条件である（例えば非特許文献１〜３参照）。亜燐酸エステル化合物の金属塩のような無機亜燐酸エステル化合物もまた、触媒クエンチャーとして使用できるが、それらはブレンドを曇らせるか、ブレンドの透明度を低下させる可能性がある。燐含有化合物を用いたポリカーボネート−ポリエステルブレンドの安定化は、特許文献１及び３〜８に開示されている。
【０００３】
ポリカーボネート及びポリカーボネート−ポリエステルブレンドの加水分解安定性に対する燐含有触媒クエンチャーの悪影響は、特許文献９〜１４に開示されている。燐含有化合物及びオキセタン基を含むシロキサンによって安定化されたポリカーボネートの改良された加水分解安定性は、特許文献９に開示されている。燐含有化合物及び分子当たり少なくとも１個のペンダント環状イミノエーテル基を含むオリゴマー又はポリマーで安定化されたポリカーボネートの改良された加水分解安定性は、特許文献１４に開示されている。燐含有化合物及びエポキシ化合物によって安定化されたポリカーボネートの改良された加水分解安定性は、特許文献１３に開示されている。燐含有化合物及びエポキシ官能基を有するポリエステルによって安定化されたポリカーボネート−ポリエステルブレンドの改良された加水分解安定性は、特許文献１０に開示されている。燐含有化合物及びヘキサメチレンテトラミンによって安定化されたポリカーボネートの改良された加水分解安定性は、特許文献１１に開示されている。具体的には、特許文献１１は、加水分解に対してホスファイトを安定化させるためにアミンを添加すること、及びその結果としてポリカーボネート組成物の加水分解安定性を改良することを教示している。同様に、ヒンダードアミン光安定剤（HALS）の添加によって改良された、いくつかの燐含有化合物の加水分解安定性は、特許文献１２に開示されている。
【０００４】
【特許文献１】米国特許第４，５３２，２９０号明細書
【特許文献２】米国特許第４，４０１，８０４号明細書
【特許文献３】米国特許第３，９５３，５３９号明細書
【特許文献４】米国特許第４，０８８，７０９号明細書
【特許文献５】米国特許第４，９８１，８９８号明細書
【特許文献６】米国特許第５，４４１，９９７号明細書
【特許文献７】米国特許第５，９０７，０２６号明細書
【特許文献８】米国特許第６，２２１，５５６号明細書
【特許文献９】米国特許第４，４５６，７１７号明細書
【特許文献１０】米国特許第５，３５４，７９１号明細書
【特許文献１１】米国特許第５，７４４，５２６号明細書
【特許文献１２】米国特許第６，１０３，７９６号明細書
【特許文献１３】米国特許第４，３９３，１５８号明細書
【特許文献１４】米国特許第６，１０７，３７５号明細書
【非特許文献１】Polym. Eng. Sci. 29(18)1226(1989)
【非特許文献２】Polym. Bull. 21 327(1989)
【非特許文献３】J. Appl. Polym. Sci. 40 977(1990)
【発明の開示】
【発明が解決しようとする課題】
【０００５】
ポリマー組成物の加水分解安定性も耐候性も損なうことなく、ポリカーボネート、ポリエステル及びポリエステル／ポリカーボネートブレンド中の金属触媒残基を不活性化するのに有用な化合物が当業界において必要とされている。
【課題を解決するための手段】
【０００６】
本発明は、
（Ａ）ポリカーボネート及びポリエステルからなる群から選ばれた１種又はそれ以上のポリマー；
（Ｂ）１種又はそれ以上の燐含有化合物；並びに
（Ｃ）１種又はそれ以上のヒンダードアミン光安定剤
を含んでなるポリマーブレンドに関する。
【発明の効果】
【０００７】
本発明は、ポリマー組成物の加水分解安定性も耐候性も損なうことなく、ポリカーボネート、ポリエステル及びポリカーボネート−ポリエステルブレンド組成物中の金属触媒残基を不活性化するのに有用な安定剤ブレンドを提供する。より具体的には、本発明は、本明細書中に記載するように、燐含有触媒クエンチャー及びヒンダードアミン光安定剤（HALS）によって安定化されたポリカーネート−ポリエステルブレンドの加水分解性及び耐候性の、予想外の改良を提供する。
【発明を実施するための最良の形態】
【０００８】
本発明は、ポリエステル、ポリカーボネート及びポリカーボネート−ポリエステルブレンドの加水分解性及び耐候性を改良する添加剤の組合せの使用を示す。本発明は、
（Ａ）ポリカーボネート及びポリエステルからなる群から選ばれた１種又はそれ以上のポリマー；
（Ｂ）下記式：
【０００９】
【化１】
2006513310.tif 000002
【００１０】
【化２】
2006513310.tif 000003
【００１１】
[式中、Ｒ1、Ｒ2及びＲ3は、独立に、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
Ｒ’はハロゲン又はＯＲ1から選ばれ；
Ｒ”、Ｒ4、Ｒ5、Ｒ6及びＲ7は、独立に、水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール及びアリールから選ばれ；
各Ｑ1、Ｑ2及びＱ3基は、独立に、基Ａ（基Ａは下記構造：
基Ａ＝
【００１２】
【化３】
2006513310.tif 000004
【００１３】
を有する）である]
に一致する式を有する１種又はそれ以上の燐含有化合物；並びに
（Ｃ）下記式：
【００１４】
【化４】
2006513310.tif 000005
【００１５】
【化５】
2006513310.tif 000006
【００１６】
【化６】
2006513310.tif 000007
【００１７】
【化７】
2006513310.tif 000008
【００１８】
｛式中、Ｒ8は水素、―ＯＲ6、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；
Ｒ9は水素、Ｃ1〜Ｃ22−アルキル、置換Ｃ1〜Ｃ22−アルキル、Ｃ3〜Ｃ8−シクロアルキル、置換Ｃ3〜Ｃ8−シクロアルキル、ヘテロアリール、アリール、−Ｙ1−Ｒ4又は式：
【００１９】
【化８】
2006513310.tif 000009
【００２０】
を有するスクシンイミド基から選ばれ；
Ｒ10及びＲ11は、独立に、水素、Ｃ1〜Ｃ22−アルキル、置換Ｃ1〜Ｃ22−アルキル、Ｃ3〜Ｃ8−シクロアルキル及び置換Ｃ3〜Ｃ8−シクロアルキルから選ばれ；
Ｒ10及びＲ11は、一緒になって、それらが結合する窒素原子と共に、環、例えばモルホリノ、ピペリジノなどを形成する二価の基を表すことができ；
Ｌ1はＣ2〜Ｃ22−アルキレン；−（ＣＨ2ＣＨ2−Ｙ1）1〜3−ＣＨ2ＣＨ2−；Ｃ3〜Ｃ8−シクロアルキレン；アリーレン；又は−ＣＯ−Ｌ2−ＯＣ−から選ばれた二価の連結基であり；
Ｌ2はＣ1〜Ｃ22−アルキレン、アリーレン、−（ＣＨ2ＣＨ2−Ｙ1）1-3−ＣＨ2ＣＨ2−及びＣ3〜Ｃ8−シクロアルキレンから選ばれ；
Ｙ1は−ＯＣ（Ｏ）−、−ＮＨＣ（Ｏ）−、−Ｏ−、−Ｓ−及び−Ｎ（Ｒ4）−から選ばれ；
Ｙ2は−Ｏ−又は−Ｎ（Ｒ4）−から選ばれ；
Ｚは約２０以下、好ましくは約６以下の正の整数であり；
ｍ１は０〜約１０から選ばれ；
ｎ１は２〜約１２から選ばれた正の整数であり；
Ｒ12及びＲ13は、独立に、水素、Ｃ1〜Ｃ22−アルキル、置換Ｃ1〜Ｃ22−アルキル、ヘテロアリール及び基Ｂ［基Ｂは、下記構造：
【００２１】
【化９】
2006513310.tif 000010
【００２２】
（＊は、結合の位置を示す）から選ばれる］
から選ばれ、Ｒ12及びＲ13の少なくとも一方は基Ｂである｝
に一致する式を有する１種又はそれ以上のヒンダードアミン光安定剤（HALS）
を含んでなるポリマーブレンドを提供する。
【００２３】
ポリマー組成物は、ポリマー組成物の総重量に基づき、約０．５重量％以下、好ましくは約０．１５〜０．３５重量％の燐含有種（phosphorus-containing species）及び約１．０重量％以下、好ましくは約０．１〜約０．７５重量％のHALSを含むのが好ましい。
【００２４】
Ｒ基、Ｌ基、Ｙ基、Ｚ基、ｍ基又はｎ基を本明細書中で定義する場合には、常に、個々の基の定義は、特に断らない限り、複数の式又は化合物の型に使用されるか否かにかかわらず、この説明全体において同一であり続ける。
【００２５】
用語「アリール」は、共役芳香環構造中に６、１０又は１４個の炭素原子を含む芳香族基並びにＣ1〜Ｃ6−アルキル；Ｃ1〜Ｃ6−アルコキシ；フェニル、及びＣ1〜Ｃ6−アルコキシ、Ｃ1〜Ｃ6−アルコキシ、ハロゲンなどで置換されたフェニル；Ｃ3〜Ｃ8−シクロアルキル；ハロゲン；ヒドロキシ；シアノ；トリフルオロメチルなどから選ばれた１種又はそれ以上の基で置換されたこれらの基を示すのに用いる。典型的なアリール基の例としては、フェニル、ナフチル、フェニルナフチル、アントリル（アントラセニル）などが挙げられる。用語「ヘテロアリール」は、硫黄、酸素、窒素又はこれらの組合せから選ばれた少なくとも１個のヘテロ原子を２〜約１０個の炭素原子と一緒に含む共役環状基、並びにアリール基上において考えられる置換基として前述した基で置換されたこれらのヘテロアリール基を記載するのに用いる。典型的なヘテロアリール基としては、２−及び３−フリル、２−及び３−チエニル、２−及び３−ピロリル、２−、３−及び４−ピリジル、ベンゾチオフェン−２−イル；ベンゾチアゾル−２−イル、ベンゾオキサゾル−２−イル、ベンゾイミダゾル−２−イル、１，３，４−オキサジアゾル−２−イル、１，３，４−チアジアゾル−２−イル、１，２，４−チアジアゾル−５−イル、イソチアゾル−５−イル、イミダゾル−２−イル、キノリルなどが挙げられる。
【００２６】
用語「Ｃ1〜Ｃ6−アルコキシ」及び「Ｃ2〜Ｃ6−アルカノイルオキシ」はそれぞれ、基−Ｏ−Ｃ1−Ｃ6−アルキル及び−ＯＣＯＣ1−Ｃ6−アルキルを表すのに用い、「Ｃ1〜Ｃ6−アルキル」は、炭素数１〜６の飽和炭化水素を示し、これは直鎖であっても分岐鎖であってもよく、ハロゲン、メトキシ、エトキシ、フェニル、ヒドロキシ、アセチルオキシ及びプロピオニルオキシから選ばれた１個又はそれ以上の基で更に置換されることができる。用語「ハロゲン」は、フッ素、塩素、臭素及びヨウ素を表すのに用いるが、塩素及び臭素が好ましい。
【００２７】
用語「Ｃ2〜Ｃ22−アルキレン」は、２〜２２個の炭素を含み、直鎖又は分岐鎖であることができ且つヒドロキシ、ハロゲン、Ｃ1〜Ｃ6−アルコキシ、Ｃ2〜Ｃ6−アルカノイルオキシ及びアリールから選ばれた１個又はそれ以上の置換基で置換されることができる二価炭化水素基を示すのに用いる。用語「Ｃ3〜Ｃ8−シクロアルキレン」は、３〜８個の炭素原子を含む二価脂環式基を示すのに用い、これらは場合によっては、１個又はそれ以上のＣ1〜Ｃ6−アルキル基で置換される。用語「アリーレン」は、１，２−、１，３−及び１，４−フェニレン基、並びにＣ1〜Ｃ6−アルキル、Ｃ1〜Ｃ6−アルコキシ及びハロゲンで置換された１，２−、１，３−及び１，４−フェニレン基を示すのに用いる。
【００２８】
用語「燐含有化合物」としては、以下の商品名で販売されている化合物が挙げられるが、これらに限定するものではない。Irgafos TNPP（Ciba Specialty Chemicals, CAS#２６５２３−７８−４）、Irgafos １６８（Ciba Specialty Chemicals, CAS#３１５７０−０４−４）、Ultranox ６２６（GE Specialty Chemicals, CAS#２６７４１−５３−７）、Mark PEP ３６（旭電化工業株式会社，CAS#８０６９３−００−１）、Mark HP−１０（旭電化工業株式会社，CAS#１４０２２１−１４−３）、Irgafos P-EPQ（Ciba Specialty Chemicals, CAS#３８６１３−７７−３）、Sandostab P-EPQ（Clariant Corp., CAS#１１９３４５−０１−６）、Ethanox ３９８（Albemarle Corp., CAS#１１８３３７−０９−０）、Weston ６１８（GE Specialty Chemicals, CAS#３８０６−３４−６）、Irgafos １２（Ciba Specialty Chemicals, CAS#８０４１０−３３−９）、Irgafos ３８（Ciba Specialty Chemicals, CAS#１４５６５０−６０−８）、Ultranox ６４１（GE Specialty Chemicals, CAS#１６１７１７−３２−４）、Doverphos S−９２２８（Dover Chemical Corp. CAS#１５４８６２−４３−８）など。より好ましいのは、ビス（２，４−ジ−ｔ−ブチルフェニル）ペンタエリスリトールジホスファイト（GE Specialty Chemicalsから入手可能なUltranox ６２６）、ジステアリルペンタエリスリトールジホスファイト（GE Specialty Chemicalsから入手可能なWeston ６１９）及びビス（２，４−ジクミルフェニル）ペンタエリスリトールジホスファイト（Dover Chemical Corporationから入手可能なDoverphos ９２２８）である。最も好ましいのは、ジステアリルペンタエリスリトールジホスファイト（GE Specialty Chemicalsから入手可能なWeston ６１９）である。
【００２９】
用語「HALS」は、以下のものを含むがこれらに限定するものではない。Cyasorb UV−３３４６（Cytec Industries, CAS#９０７５１−０７−８）、Cyasorb UV−３５２９（Cytec Industries, CAS#１９３０９８−４０−７）、Cyasorb UV−３６４１（Cytec Industries, CAS#１０６９１７−３０−０）、Cyasorb UV−３５８１（Cytec Industries, CAS#７９７２０−１９−７）、Cyasorb UV−３８５３（Cytec Industries, CAS#１６７０７８−０６−０）、Cyasorb UV−３８５３Ｓ（Cytec Industries, CAS#２４８６０−２２−８）、Tinuvin ６２２（Ciba Specialty Chemicals, CAS#６５４４７−７７−０）、Tinuvin ７７０（Ciba Specialty Chemicals, CAS#５２８２９−０７−９）、Tinuvin １４４（Ciba Specialty Chemicals, CAS#６３８４３−８９−０）、Tinuvin １２３（Ciba Specialty Chemicals, CAS#１２９７５７−６７−１）、Chimassorb ９４４（Ciba Specialty Chemicals, CAS#７１８７８−１９−８）、Chimassorb １１９（Ciba Specialty Chemicals, CAS#１０６９９０−４３−６）、Chimassorb ２０２０（Ciba Specialty Chemicals, CAS#１９２２６８−６４−７）、Lowilite ７６（Great Lakes Chemical Corp., CAS#４１５５６−２６−７）、Lowilite ６２（Great Lakes Chemical Corp., CAS#６５４４７−７７−０）、Lowilite ９４（Great Lakes Chemicals Corp., CAS#７１８７８−１９−８）、Uvasil ２９９LM（Great Lakes Chemical Corp., CAS#１８２６３５−９９−０）、及びUvasil ２９９HM（Great Lakes Chemical Corp., CAS#１８２６３５−９９−０）、Dastib １０８２（Vocht a.s., CAS#１３１２９０−２８−３）、Uvinul ４０４９H（BASF Corp., CAS#１０９４２３−００−９）、Uvinul ４０５０H（BASF Corp., CAS#１２４１７２−５３−８）、Uvinul ５０５０H（BASF Corp., CAS#１９９２３７−３９−３）、Mark LA５７（旭電化工業株式会社，CAS#６４０２２−３１−３）、Mark LA５２（旭電化工業株式会社，CAS#９１７８８−８３−９）、Mark LA６２（旭電化工業株式会社，CAS#１０７１１９−９１−５）、Mark LA６７（旭電化工業株式会社，CAS#１００６３１−４３−４）、Mark LA６３（旭電化工業株式会社，CAS#１１５０５５−３０−６）、Mark LA６８（旭電化工業株式会社，CAS#１００６３１−４４−５）、Hostavin N２０（Clariant Corp., CAS#９５０７８−４２−５）、Hostavin N２４（Clariant Corp., CAS#８５０９９−５１−１，CAS#８５０９９−５０−９）、Hostavin N３０（Clariant Corp., CAS#７８２７６−６６−１）、Diacetam−５（GTPZAB Gigiena Truda, USSR, CAS#７６５０５−５８−３）、Uvasorb-HA ８８（3V Sigma, CAS#１３６５０４−９６−６）、Goodrite UV−３０３４（BF Goodrich Chemical Co., CAS#７１０２９−１６−８）、Goodrite UV−３１５０（BF Goodrich Chemical Co., CAS#９６２０４−３６−３）、Goodrite UV−３１５９（BF Goodrich Chemical Co., CAS#１３０２７７−４５−１）、Sanduvor ３０５０（Clariant Corp., CAS#８５０９９−５１−０）、Sanduvor PR−３１（Clariant Corp., CAS#１４７７８３−６９−５）、UV Check AM８０６（Ferro Corp., CAS#１５４６３６−１２−１）、Sumisorb TM−０６１（住友化学工業株式会社，CAS#８４２１４−９４−８）、Sumisorb LS−０６０（住友化学工業株式会社，CAS#９９４７３−０８−２）、Uvasil ２９９LM（Great Lakes Chemical Corp., CAS#１６４６４８−９３−５）、Uvasil ２９９HM（Great Lakes Chemical Corp., CAS#１６４６４８−９３−５）、Nylostab S-EED（Clariant Corp., CAS#４２７７４−１５−２）。更なる好ましいヒンダードアミン光安定剤は、Plastic Additives Handbook 5th Edition（Hanser Gardner Publications, Inc., Cincinnati, OH, USA, 2001）に記載されたものであることができる。
【００３０】
前記式（１２）、（１３）、（１４）、（１５）、（１６）、（１７）、（１８）及び（１９）を有するヒンダードアミン光安定剤は、好ましい塩基性化合物（basic compound）を表す。Chimassorb ９４４（Ciba Specialty Chemicals, CAS#７１８７８−１９−８）、Cyasorb UV−３５２９（Cytec Industries, CAS#１９３０９８−４０−７）、Chimassorb １１９（Ciba Specialty Chemicals, CAS#１０６９９０−４３−６）及びTinuvin ７７０（Ciba Specialty Chemicals, CAS#５２８２９−０７−９）並びにそれらの等価物は、好ましい塩基性化合物の具体例である。より好ましい群の塩基性窒素化合物は、前記式（１２）、（１３）、（１４）、（１５）、（１６）、（１７）、（１８）及び（１９）［基Ｒ8は水素又はアルキルである］を有するヒンダードアミン光安定剤である。最も好ましいのは、置換ピペリジン環内には含まれないｓｐ3−混成窒素原子を含むHALSである。これらのHALSは、典型的には、市販されているポリマー又はオリゴマーの高分子量HALS（分子量は約１０００より大きい）、例えば、Cyasorb UV−３５２９（Cytec Industries, CAS#１９３０９８−４０−７）である。最も好ましいHALSは、前記式（１２）［式中、Ｒ4＝Ｒ5＝Ｒ6＝Ｒ7＝Ｒ8＝メチル、（Ｒ10）（Ｒ11）Ｎ−は共同でモルホリノを表し；Ｌ1はヘキサメチレンであり；Ｚは１〜６である］に相当する。
【００３１】
成分（Ａ）のポリエステルは、１種又はそれ以上のジオール及び１種又はそれ以上のジカルボン酸又はそのエステル形成性等価物、例えば、ジカルボン酸エステルから従来の重合法によって製造された線状非晶質又は結晶性熱可塑性ポリエステルを含む。ポリエステルは通常、成形用又は繊維用等級であり、重量比６０／４０のフェノール／テトラクロロエタン中で２５℃において測定した場合に約０．４〜約１．２ｄＬ／ｇのインヘレント粘度（Ｉ．Ｖ．）を有する。成分（Ａ）の典型的なポリエステルは、
（１）少なくとも５０モル％のテレフタル酸残基、１，４−シクロヘキサンジカルボン酸残基又はそれらの混合物を含んでなる二酸残基；及び
（２）少なくとも５０モル％のエチレングリコール残基、シクロヘキサンジメタノール残基又はそれらの混合物を含んでなるジオール残基
を含んでなる（二酸残基の合計は１００モル％であり、ジオール残基の合計も１００モル％である）。成分（Ａ）のポリエステルは、典型的には、約２００ｐｐｍｗの金属触媒残基、例えば１０〜２００ｐｐｍｗのＴｉ、Ｃｏ及び／又はＭｎ残基を含む。
【００３２】
成分（Ａ）のポリエステルのジオール残基は、１種又はそれ以上の、以下のジオールから得ることができる。２，６−デカヒドロナフタレンジメタノール、エチレングリコール、１，４−シクロヘキサンジメタノール、１，２−プロパンジオール、１，３−プロパンジオール、１，４−ブタンジオール、２，２−ジメチル−１，３−プロパンジオール、１，６−ヘキサンジオール、１，２−シクロヘキサンジオール、１，４−シクロヘキサンジオール、１，２−、１，３−及び１，４−シクロヘキサンジメタノール、２，２，４，４−テトラメチル−１，３−シクロブタンジオール、ビス［４−（２−ヒドロキシエトキシ）フェニル］スルホン、１，４：３，６−ジアンヒドロ−ソルビトール、４，４’−イソプロピリデンジシクロヘキサノール、Ｚ−８−ビス（ヒドロキシメチル）−トリシクロ−［５．２．１．０］−デカン［Ｚは３、４又は５を表す］；並びに鎖中に１個又はそれ以上の酸素原子を含むジオール、例えばジエチレングリコール、トリエチレングリコール、ジプロピレングリコール、トリプロピレングリコールなど。一般に、これらのジオールは２〜１８個、好ましくは２〜８個炭素原子を含む。脂環式ジオールはシス若しくはトランス配置又は両形態の混合物として使用できる。
【００３３】
成分（Ａ）のポリエステルの二酸残基は、種々の脂肪族、脂環式及び芳香族ジカルボン酸から得ることができる。二酸残基を得ることができるジカルボン酸の例としては、２，６−デカヒドロナフタレンジカルボン酸、テレフタル酸、イソフタル酸、１，４−シクロヘキサンジカルボン酸、１，３−シクロヘキサンジカルボン酸、コハク酸、グルタル酸、アジピン酸、セバシン酸、１，１２−ドデカン二酸、２，６−ナフタレンジカルボン酸などが挙げられる。二酸残基は、ジカルボン酸又はそのエステル形成性誘導体、例えばジカルボン酸のエステル、例えばジカルボン酸ジメチルエステル、酸ハロゲン化物及び場合によっては無水物から得ることができる。
【００３４】
１種又はそれ以上の分岐剤もまた、本発明に関連して形成されるポリエステルの製造において有用であることができる。必要ではないが、任意の分岐剤がポリエステル成分(A)中に５モル％未満の量で存在するのが好ましい（ジカルボン酸成分の総モル％は１００モル％であり、ジオール成分の総モル％も１００モル％である）。分岐剤は、ポリエステルの酸単位部分又はグリコール単位部分に分岐を生じることができ、あるいはそれは混成物であることもできる。これらの分岐剤のいくつかは既に本明細書中で記載してある。しかし、このような分岐剤の実例は多官能価酸、多官能価グリコール及び酸／グリコール混成物である。例としては、トリ−又はテトラ−カルボン酸、例えばトリメシン酸、ピロメリット酸及びそれらの低級アルキルエステルなど並びにテトラオール類、例えばペンタエリスリトールが挙げられる。また、トリオール類、例えばトリメチロールプロパン又はジヒドロキシカルボン酸及びヒドロキシジカルボン酸並びに誘導体、例えばジメチルヒドロキシテレフタレートなども本発明に関連して有用である。トリメリット酸無水物は好ましい分岐剤である。分岐剤はポリエステル自体を分岐させるため又は本発明のポリエステル／ポリカーボネートブレンドを分岐させるために使用できる。
【００３５】
ポリエステル成分（Ａ）は約３０〜１００モル％の１，４−シクロヘキサンジメタノール残基を含んでなるのが好ましい（ポリエステルのジオール残基の総モル百分率は１００モル％である）。この実施態様において、また、ポリエステル成分（Ａ）は０〜約７０モル％のエチレングリコール残基を含むのが好ましい。この実施態様に存在する二酸残基は任意の酸から得ることができるが、二酸残基はテレフタル酸、イソフタル酸及び／又は１，４−シクロヘキサンジカルボン酸残基を含むのが好ましい。テレフタル酸残基が存在する場合には、ポリエステル成分（Ａ）は約６５〜１００モル％のテレフタル酸残基及び約０〜３５モル％のイソフタル酸残基を含む。
【００３６】
従って、１つの群の好ましいポリエステルは、重量比６０／４０のフェノール／テトラクロロエタン中で２５℃において測定した場合に、約０．４〜１．２ｄＬ／ｇ、好ましくは０．４〜０．８ｄＬ／ｇのインヘレント粘度を有し、且つ
（１）約８０〜１００モル％のテレフタル酸残基及び約０〜２０モル％のイソフタル酸残基を含んでなる二酸残基；並びに
（２）約４０〜１００モル％、好ましくは５５〜８０モル％の１，４−シクロヘキサンジメタノール残基及び０〜約６０モル％、好ましくは約２０〜４５モル％のエチレングリコール残基を含んでなるジオール残基
を含んでなる（二酸残基の合計は１００モル％であり、ジオール残基の合計も１００モル％である）。
【００３７】
別の群の好ましいポリエステルは、重量比６０／４０のフェノール／テトラクロロエタン中で２５℃において測定した場合に、約０．４〜１．２ｄＬ／ｇ、好ましくは約０．４〜０．８ｄＬ／ｇのインヘレント粘度を有し、且つ
（１）約６５〜８３モル％、好ましくは約７０〜８０モル％のテレフタル酸残基及び約３５〜１７モル％、好ましくは３０〜２０モル％のイソフタル酸残基を含む二酸残基；並びに
（２）約８０〜１００モル％、好ましくは９０〜１００モル％の１，４−シクロヘキサンジメタノール残基及び約０〜約２０モル％、好ましくは０〜１０モル％のエチレングリコール残基を含むジオール残基
を含んでなる（二酸残基の合計は１００モル％であり、ジオール残基の合計も１００モル％である）。
【００３８】
更に別の群の好ましいポリエステルは、重量比６０／４０のフェノール／テトラクロロエタン中で２５℃において測定した場合に、約０．４〜１．２ｄＬ／ｇ、好ましくは約０．４〜０．８ｄＬ／ｇのインヘレント粘度を有し、且つ
（１）約８０〜１００モル％、好ましくは９０〜１００モル％、より好ましくは１００モル％の１，４−シクロヘキサンジカルボン酸残基を含む二酸残基；並びに
（２）約８０〜１００モル％、好ましくは９０〜１００モル％、最も好ましくは１００モル％の１，４−シクロヘキサンジメタノール残基及び約０〜約２０モル％、好ましくは０〜１０モル％、最も好ましくは０モル％のエチレングリコール残基を含むジオール残基
を含んでなる（二酸残基の合計は１００モル％であり、ジオール残基の合計も１００モル％である）。
【００３９】
更に別の好ましい実施態様において、ポリエステルは、重量比６０／４０のフェノール／テトラクロロエタン中で２５℃において測定した場合に、約０．４〜１．２ｄＬ／ｇ、好ましくは約０．４〜０．８ｄＬ／ｇのインヘレント粘度を有し、且つ
（１）約８０〜１００モル％、好ましくは８０〜９９．９モル％、より好ましくは９０〜１００モル％、更に好ましくは９０〜９９．９モル％のテレフタル酸残基及び約０〜２０モル％、好ましくは０．１〜２０モル％、より好ましくは０〜１０モル％、更に好ましくは０．１〜１０モル％のイソフタル酸残基を含む二酸残基；並びに
（２）約２５〜３７モル％、好ましくは約２８〜３４モル％の１，４−シクロヘキサンジメタノール残基及び約７５〜約６３モル％、好ましくは約７２〜約６６モル％のエチレングリコール残基を含むジオール残基
を含んでなる（二酸残基の合計は１００モル％であり、ジオール残基の合計も１００モル％である）。
【００４０】
更に別の群の好ましいポリエステルは、重量比６０／４０のフェノール／テトラクロロエタン中で２５℃において測定した場合に、約０．４〜１．２ｄＬ／ｇ、好ましくは約０．５〜１．０ｄＬ／ｇのインヘレント粘度を有し、且つ
（１）０．０１〜１００モル％、好ましくは少なくとも４０モル％、より好ましくは８０〜１００モル％、更に好ましくは９０〜１００モル％のテレフタル酸残基を含む二酸残基；並びに
（２）約５２〜７５モル％、好ましくは５２〜６５モル％の１，４−シクロヘキサンジメタノール残基及び約２５〜４８モル％、好ましくは３５〜４８モル％のエチレングリコール残基を含むジオール残基
を含んでなる（二酸残基の合計は１００モル％であり、ジオール残基の合計も１００モル％である）。この実施態様において分岐剤を使用するのが好ましく、より好ましくは三官能価モノマーを０．０５〜１．０モル％の量で使用する。
【００４１】
線状ポリエステルは、公知のポリエステル形成方法及び条件に従って製造できる。例えば１種又はそれ以上のジカルボン酸、好ましくは芳香族ジカルボン酸又はそのエステル形成性誘導体と１種又はそれ以上のジオールとの混合物を、エステル化触媒及び／又はポリエステル化触媒の存在下で約１５０〜約３００℃の範囲の温度及び大気圧〜約０．２トルの範囲の圧力において加熱することができる。通常、ジカルボン酸又はその誘導体を、大気圧及び所定範囲の下限の温度においてジオールでエステル化するか、又はジオールとエステル交換する。次いで、混合物から過剰のジオールを除去しながら、温度を上昇させ且つ圧力を低下させることによって、重縮合を行う。ポリエステル縮合に好ましい温度範囲は約２６０〜約３００℃である。
【００４２】
ポリエステル縮合に典型的な触媒又は触媒系は公知である。例えば米国特許第４，０２５，４９２号；第４，１３６，０８９号；第４，１７６，２２４号；第４，２３８，５９３号；及び第４，２０８，５２７号（これらの特許を引用することによって本明細書中に組み入れる）に開示された触媒は、これに関して適当であると考えられる。更に、R. E. Wilfong, Journal of Polymer Science, 54 385(1961)は、ポリエステル縮合反応において有用な典型的触媒を記載している。最も好ましい触媒はチタン、マンガン及びコバルトの錯体である。金属触媒の他に燐含有分子を添加できることがわかっている。
【００４３】
本明細書中で使用する用語「ポリカーボネート」は、式：
【００４４】
【化１０】
2006513310.tif 000011
【００４５】
［式中、Ｙは式ＨＯ−Ｙ−ＯＨのジヒドロキシ芳香族化合物又はジヒドロキシ脂肪族化合物から得られた二価芳香族又は脂肪族基である］
の反復単位又は残基を含むポリカーボネートを包含する。典型的なジヒドロキシ芳香族化合物は、ビスフェノールＡとしても知られる２，２−ビス−（４−ヒドロキシフェニル）プロパン；ビス（４−ヒドロキシフェニル）メタン；２，２−ビス（４−ヒドロキシ−３−メチルフェニル）プロパン；４，４−ビス（４−ヒドロキシフェニル）ヘプタン；２，２−（３，５，３’，５’−テトラクロロ−４，４’−ジヒドロキシフェニル）プロパン；２，２−（３，５，３’、５’−テトラブロモ−４，４’−ジヒドロキシフェニル）プロパン；３，３’−ジクロロ−３，３’−ジクロロ−４，４’−ジヒドロキシジフェニル）メタン；２，２’−ジヒドロキシフェニルスルホン及び２，２’−ジヒドロキシルフェニルスルフィドである。最も好ましくはＨＯ−Ｙ−ＯＨは、２，２−ビス−（４−ヒドロキシフェニル）プロピルであり、この場合、ポリカーボネートは「ビスフェノールＡポリカーボネート」である。ジヒドロキシ脂肪族化合物の例としては、１，４−シクロヘキサンジメタノール、１，２−プロパンジオール、１，３−プロパンジオール、１，４−ブタンジオール、２，２−ジメチル−１，３−プロパンジオール、１，６−ヘキサンジオール、２，６−デカヒドロナフタレンジメタノール、１，２−シクロヘキサンジオール、１，４−シクロヘキサンジオール、１，２−シクロヘキサンジメタノール、１，３−シクロヘキサンジメタノール、イソソルビド、４，４’−イソプロピリデンジシクロヘキサノール、２，２，４，４−テトラメチルシクロブタン−１，２−ジオール、Ｚ，８−ビス（ヒドロキシメチル）−トリシクロ−［５．２．１．０］−デカン［Ｚは３、４又は５を表す］及び鎖中に１個又はそれ以上の酸素原子を含むジオール、例えばジエチレングリコール、トリエチレングリコール、ジプロピレングリコール、トリプロピレングリコールなどが挙げられる。一般に、これらのジオールは２〜１８個、好ましくは２〜８個の炭素原子を含む。脂環式ジオールは、シス若しくはトランス配置で又は両形態の混合物として使用できる。分岐鎖ポリカーボネートも、本発明において有用である。
【００４６】
本発明の前記実施態様の成分（Ａ）を含むポリカーボネートは、公知方法に従って、ジヒドロキシ芳香族化合物とカーボネート前駆体、例えばホスフェン、ハロ蟻酸又は炭酸エステル、分子量調整剤、酸受容体及び触媒とを反応させることによって製造できる。ポリカーボネートの製造方法は公知であり、例えば米国特許第４，４５２，９３３号に記載されている。この特許を引用することによって本明細書中に組み入れるものとする。
【００４７】
適当なカーボネート前駆体の例としては、臭化カルボニル、塩化カルボニル及びそれらの混合物；炭酸ジフェニル；ジ（ハロフェニル）カーボネート、例えばジ（トリクロロフェニル）カーボネート、ジ（トリブロモフェニル）カーボネートなど；ジ（アルキルフェニル）カーボネート、例えばジ（トリル）カーボネート；ジ（ナフチル）カーボネート；ジ（クロロナフチル）カーボネート又はそれらの混合物；及び二価フェノールのビス−ハロホルメートが挙げられる。
【００４８】
適当な分子量調整剤の例としては、フェノール、シクロヘキサノール、メタノール、アルキル化フェノール類、例えばオクチルフェノール、パラ−tert−ブチルフェノールなどが挙げられる。好ましい分子量調整剤はフェノール又はアルキル化フェノールである。
【００４９】
酸受容体は有機又は無機酸受容体であることができる。適当な有機酸受容体は第三アミンであり、その例としては、ピリジン、トリエチルアミン、ジメチルアニリン、トリブチルアミンなどのような材料が挙げられる。無機酸受容体は、アルカリ金属又はアルカリ土類金属の水酸化物、炭酸塩、炭酸水素塩又は燐酸塩であることができる。
【００５０】
使用できる触媒は典型的にはモノマーとホスゲンとの重合を助けるものである。適当な触媒としては、第三アミン、トリエチルアミン、トリプロピルアミン、Ｎ，Ｎ−ジメチルアニリン、第四アンモニウム化合物、例えばテトラエチルアンモニウムブロミド、セチルトリエチルアンモニウムブロミド、テトラ−ｎ−ヘプチルアンモニウムヨージド、テトラ−ｎ−プロピルアンモニウムブロミド、テトラメチルアンモニウムクロリド、テトラメチルアンモニウムヒドロキシド、テトラ−ｎ−ブチルアンモニウムヨージド、ベンジルトリメチルアンモニウムクロリド並びに第四ホスホニウム化合物、例えばｎ−ブチルトリフェニルホスホニウムブロミド及びメチルトリフェニルホスホニウムブロミドが挙げられる。
【００５１】
成分（Ａ）のポリカーボネートはまた、コポリエステルカーボネート、例えば米国特許第３，１６９，１２１号；第３，２０７，８１４号；第４，１９４，０３８号；第４，１５６，０６９号；第４，４３０，４８４号；第４，４６５，８２０号；及び第４，９８１，８９８号に記載されたものであることができる。これらの特許全てを引用することによって本明細書中に組み入れるものとする。
【００５２】
本発明において有用なコポリエステルカーボネートは市販されている。それらは典型的に、少なくとも１種のジヒドロキシ芳香族化合物と、ホスゲンと少なくとも１種のジカルボン酸塩化物、特に塩化イソフタロイル、塩化テレフタロイル又は両者との混合物とを反応させることによって得られる。
【００５３】
ポリエステル成分（Ａ）対ポリカーボネート成分（Ａ）の比は、本発明の重要な特徴ではなく、本発明の個々の実施者が決定することができる。典型的には、ポリエステル（Ａ）対ポリカーボネート（Ａ）の重量比は、約９９：１〜約１：９９、好ましくは約７５：２５〜約２５：７５、最も好ましくは約７５：２５〜約５０：５０の範囲とする。本発明の組成物はまた、（Ｄ）フェノール系酸化防止剤、（Ｅ）水、（Ｆ）着色剤及び顔料、例えば有機着色剤、無機着色剤及び／又は白色顔料、例えばＴｉＯ2、ＺｎＯ及びバリタ、（Ｇ）紫外線吸収剤、（Ｈ）添加剤、例えば耐衝撃性改良剤、可塑剤、ハロゲン化難燃剤、充填剤、非ハロゲン化難燃剤、相乗剤、加工助剤及び当業者に知られた他の安定剤並びに（Ｉ）再循還ポリマーを含むことができる。
【００５４】
本発明の別の実施態様は、
（Ａ）ポリカーボネート及びポリエステルからなる群から選ばれた１種若しくはそれ以上のポリマー；
（Ｂ）１種若しくはそれ以上の燐含有化合物；及び／又は
（Ｃ）１種若しくはそれ以上のヒンダードアミン光安定剤
を含んでなるポリマーコンセントレートである。コンセントレートに有用なポリマー、燐含有化合物及びヒンダードアミン光安定剤は、本発明の他の実施態様に関して本明細書中において記載したのと同じである。燐化合物及びHALS化合物は、コンセントレート中に別々に存在できるが、好ましくは両方が存在する。しかし、燐含有化合物及びHALS化合物のそれぞれがコンセントレート中に一緒に存在しても又は単独で存在しても、それぞれはコンセントレート中に、コンセントレートの総重量に基づき、約１０重量％以下、５〜１０重量％の量で存在することができる。コンセントレートに関しては、好ましいポリエステルは、１００モル％の二酸残基総モル％及び１００モル％のジオール残基総モル％に基づき、１００モル％のテレフタル酸残基、６２モル％の１，４−シクロヘキサンジメタノール残基及び２８モル％のエチレングリコール残基を有するものである。本発明のコンセントレートに好ましいホスファイトは、本明細書中で以下に詳述するWeston ６１９であり、本発明のコンセントレートに好ましいHALSは、本明細書中で詳述するCyasorb UV−３５２９である。
【００５５】
用語「紫外線（UV）吸収剤」は、２５０〜４００ｎｍの範囲の光を吸収し、４００〜７００ｎｍに最小吸光度を有し、且つポリマーブレンドの耐候性を改良する１つの化合物又は化合物の混合物と定義する。好ましい例はトリアミン類、シアノアクリレート類、ベンゾトリアゾール類、ナフタレン類、ベンゾフェノン類及びベンゾオキサジン−４−オン類である。より好ましいのは、以下のような市販UV吸収剤である：Cyasorb UV−９（Cytec Industries, CAS#１３１−５７−７）、Cyasorb UV−２４（Cytec Industries, CAS#１３１−５３−３）、Cyasorb UV−５３１（Cytec Industries, CAS#１８４３−０５−６）、Cyasorb UV−２３３７（Cytec Industries, CAS#２５９７３−５５−１）、Cyasorb UV−５４１１（Cytec Industries, CAS#３１４７−７５−９）、Cyasorb UV−５３６５（Cytec Industries, CAS#２４４０−２２−４）、Cyasorb UV−１１６４（Cytec Industries, CAS#２７２５−２２−６）、Cyasorb UV−３６３８（Cytec Industries, CAS#１８６００−５９−４）、Tinuvin ２１３（Ciba Specialty Chemicals, CAS#１０４８１０−４７−１）、Tinuvin ２３４（Ciba Specialty Chemicals, CAS#７０３２１−８６−７）、Tinuvin ３２０（Ciba Specialty Chemicals, CAS#３８４６−７１−７）、Tinuvin ３２６（Ciba Specialty Chemicals, CAS#３８９６−１１−５）、Tinuvin ３２７（Ciba Specialty Chemicals, CAS#３８６４−９９−１）、Tinuvin ３２８（Ciba Specialty Chemicals, CAS#２５９７３−５５−１）、Tinuvin ３２９（Ciba Specialty Chemicals, CAS#３１４７−７５−９）、Tinuvin ３５０（Ciba Specialty Chemicals, CAS#３６４３７−３７−３）、Tinuvin ３６０（Ciba Specialty Chemicals, CAS#１０３５９７−４５−１）、Tinuvin ５７１（Ciba Specialty Chemicals, CAS#２３３２８−５３−２）及びTinuvin １５７７（Ciba Specialty Chemicals, CAS#１４７３１５−５０−２）。更なる適当なUV吸収剤は、Plastic Additives Handbook 5th Edition（Hanser Gardner Publications, Inc., Cincinnati, OH、USA、2001）に記載されている。より好ましいのは、ベンゾトリアゾール類、トリアジン類及びベンゾオキサジン−４−オン類、例えば、Cyasorb UV−１１６４（Cytec Industries, CAS#２７２５−２２−６）、Cyasorb UV−３６３８（Cytec Industries, CAS#１８６００−５９−４）、Tinuvin １５７７（Ciba Specialty Chemicals, CAS#１４７３１５−５０−２）、Tinuvin ２３４（Ciba Specialty Chemicals, CAS#７０３２１−８６−７）及びTinuvin ３２８（Ciba Specialty Chemicals, CAS#２５９７３−５５−１）である。最も好ましいのは、Cyasorb UV−１１６４（Cytec Industries, CAS#２７２５−２２−６）、Cyasorb UV−３６３８（Cytec Industries, CAS#１８６００−５９−４）及びTinuvin １５７７（Ciba Specialty Chemicals, CAS#１４７３１５−５０−２）である。言うまでもなく、種々の商品名で販売されている同一分子は本発明の対象である。UV吸収剤の組合せも使用できることは言うまでもない。
【００５６】
用語「ハロゲン化難燃剤」は、ポリマー組成物の燃焼性を低下させるように作用する、フッ素、塩素、臭素及びヨウ素のうち１種又はそれ以上を含むことができる化合物と定義する。より好ましいのは、臭素化ポリカーボネート、臭素化ポリスチレンなどのような臭素を含む化合物である。本発明が提供する組成物は、厚手シート、押出シート用のキャップ層、押出フィルム用のキャップ層、熱成形性シート製品、射出成形物、薄手フィルム、厚手フィルム、薄手フィルムを用いて製造された製品、厚手フィルムを用いて製造された製品、厚手シートを用いて製造された製品、多層フィルム、ツインウォールシート、トリプルウォールシートなどの加水分解安定性の改良に有用である。
【実施例】
【００５７】
本発明を、その好ましい実施態様に関する以下の例によって更に説明することができるが、これらの例は説明のためにのみ記載するのであって、特に断らない限り、本発明の範囲を限定することを目的としない。特に断らない限り、全ての重量百分率は、ポリマー組成物の総重量に基づき、全ての分子量は重量平均分子量である。また、全ての百分率は、特に断らない限り、重量に基づく。本明細書中でＲ基、Ｌ基、Ｙ基、Ｚ基、ｍ基又はｎ基を定義する場合は必ず、個々の基の定義は、特に断らない限り、複数の式又は化合物の型に関して使用されるか否かにかかわらず、本発明の例を含む説明全体において同一のままである。
【００５８】
例中においては、以下の方法に従った。サンプルを２０−ｍｉｌのフィルムから切り取り、次いで加水分解安定性を評価するために、７０℃に設定された強制空気加熱オーブン中に配置された、少量の水を含む密閉ジャーの蒸気空間にフィルムをつるすことによって、７０℃及び相対湿度（RH）１００％に暴露した。その後、定期的に小サンプルを採取し、ポリエステル及びポリカーボネート部分に関する分子量分布を、ゲル透過クロマトグラフィー（GPC）を用いて測定した。ポリカーボネート部分に関するGPC法は、最初にブレンドをテトラヒドロフラン中に浸漬して、ポリカーボネートを選択的に抽出することからなるものであった。ポリカーボネート部分の分析に使用したGPCシステムは、Perkin-Elmer LC−２５０ポンプ、Perkin-Elmer LC−６００オートサンプラー及び２６５ｎｍで操作されるPerkin-Elmer LC−２３５光ダイオード・アレーUV検出器から構成された。使用したカラムは、Plgel ５ミクロン・ガード、Mixed-C及びPolymer LaboratoriesからのOligoporeであった。分子量分布を、校正のための単分散ポリスチレン基準並びに文献から入手できるポリスチレン及びポリカーボネートに関するMark-Houwink定数を用いてコンピュータで計算した。ポリエステル部分に使用する溶媒は、７０／３０−ｖ／ｖのヘキサフルオロイソプロパノール／塩化メチレン混合物であった。これはまた、ポリカーボネートに関しても良好な溶媒である。使用したGPCシステムは、Perkin-Elmer LC−２５０ポンプ、Perkin-Elmer ISS−２００オートサンプラー及び２８５ｎｍで操作されるPerkin-Elmer LC−９５  UV／VIS検出器から構成された。テレフタレートを基材とするコポリエステルの２８５ｎｍにおける吸光係数は、ポリカーボネートの吸光係数よりもかなり大きいので、この方法はポリエステルを選択的に検出する。使用したカラムはPlgel ５ミクロン・ガード及びPolymer LaboratoriesからのMixed-Cであった。分子量分布を、校正のための単分散ポリスチレン基準並びにこの溶媒中で測定されたポリスチレンに関するMark-Houwink定数を用いてコンピュータで計算した。光散乱測定によって特徴づけられる一連のポリエステルサンプルの正確な分子量値を得るために、ポリエステルに関する普遍校正定数を選択した。
【００５９】
サンプルをシートから切り取り、２．５インチ×５．５インチのサンプルを形成し、次いで、Atlas Devices, Inc. によって販売されているキセノン・アークWeather-Ometer中で、３４０ｎｍにおける０．３５Ｗ／ｍ2の照射、内部及び外部硼珪酸ガラスフィルター、５５％の相対湿度、６３℃のブラックパネル温度及び照射２時間毎の１８分間の散水を用いて暴露を行った。サンプルを定期的に取り出して、色度、曇り度及び衝撃強さの変化を評価した。
【００６０】
ポリマーフィルムの色度は、Hunter Associates Laboratory, Inc.（Reston, Virginia）製のHunterLab UltarScan Colorimeterを用いて常法で測定する。この計測器は、HunterLab Universal Software（バージョン３．８）を用いて操作する。この計測器の校正及び操作は、HunteraLab User Manualに従って行い、大部分はUniversal Softwareによって指示された。全ての比色計での結果を再現するために、計測器はその指示に従って運転し、以下の試験パラメーターを用いる：Ｄ６５光源（日光，色温度６５００°Ｋ）、反射モード、大エリアビュー、反射鏡内蔵、視角ＣＩＥ  １０°、出力  ＣＩＥ  Ｌ*，ａ*，ｂ*。正のｂ*値の増加は、黄色度を示し、ｂ*の数値の減少は黄色度の低下を示す。測色及びプラクティスは、Anni Berger-Schunn in Practical Color Measurement、Wiley, NY, ３９〜５６ページ及び９１〜９８ページ（１９９４年）により詳細に記載されている。
【００６１】
曇り度は、Hunter Associates Laboratory, Inc. から販売されているHunterLab UltraScan Colorimeter中で、以下の試験パラメーターを用いて測定した：Ｄ６５光源、透過モード、大エリアビュー、及び視角ＣＩＥ  １０°。
【００６２】
衝撃強さは、幅０．５インチ×長さ２．５インチのバーを切り取り、それらを、試験片を標準Izod法に対して９０°に向ける、即ち、ハンマーが縁ではなく試験片の０．５インチ幅の面を打つ以外はIzod試験に関するASTM D ２５６法に従って、切り取ったバーに衝撃を与えることによって測定した。前述のWeather-Ometer中で暴露されたサンプルの場合には、衝撃強さは、暴露面をハンマーで打つことによって実施した。
【００６３】
特に断らない限り、全ての百分率はポリマー組成物の総重量に基づき、全ての分子量は重量平均分子量である。また、全ての百分率は、特に断らない限り、重量に基づく。
【００６４】
例１〜１０
これらの例は、ポリカーボネート−ポリエステルブレンドの加水分解安定性に対する燐含有触媒クエンチャーの悪影響、及び（HALS）の添加によるブレンドの加水分解安定性の予想外の改良を示す。例１〜６において、ポリエステルＡは、二酸残基合計１００モル％及びジオール残基合計１００モル％に基づき７４モル％のテレフタル酸残基、２６モル％のイソフタル酸残基及び１００モル％の１，４−シクロヘキサンジメタノール残基からなり、インヘレント粘度が約０．７４ｄＬ／ｇであり、約１００ｐｐｍｗのチタン金属を含み、ポリカーボネートＡはビスフェノールＡポリカーボネート（Bayer Corporationから供給されるMakrolon ２６０８）である。例１〜６において、ポリエステルＡとポリカーボネートＡとのブレンド（重量比３：１）を、商品名Doverphos ９２２８（Dover Chemical Company製；ビス（２，４−ジクミルフェニル）ペンタエリスリトールジホスファイトと考えられる）の燐含有安定剤（ホスファイト）とChimassorb ９４４（Ciba Specialty Chemicalsによって供給される）との組合せと一緒に溶融ブレンドする。Chimassorb ９４４は、式（１２）［式中、Ｒ4＝Ｒ5＝Ｒ6＝Ｒ7＝メチル、Ｒ8＝水素；Ｌ1＝ヘキサメチレン；Ｒ10＝水素；Ｒ11＝分岐鎖オクチル基］に一致する式を有するポリマーHALSであると考えられる。１９ｍｍ二軸スクリュー押出機を２５０℃、２００ＲＰＭにおいて、５  ｌｂｓ／時の速度で用いて、添加剤をポリエステルＡと予備配合した。１”Killion一軸スクリュー押出機を２７５℃及び７０ＲＰＭで用いて、このブレンドを２０ｍｉｌの押出流延フィルムとして製造した。続いて、フィルムを７０℃及び相対湿度１００％において３週間以下の期間、状態調整し、ポリエステルＡ成分及びポリカーボネートＡ成分の分子量を前述のようにしてＧＰＣによって測定した。結果を表Ｉに示す。ホスファイト安定剤を含むブレンドは、安定剤を用いなかったブレンド（例１）又はHALSを用いたブレンド（例６）に比較して著しく改良された色度（即ち、より低いｂ*によって示されるより低い黄色度）を示す。例２は、ブレンド、特にポリカーボネートＡ成分の加水分解安定性に対するホスファイト安定剤の悪影響を示す。ホスファイト安定剤及びHALSを共に含むブレンド（例３、４及び５）は、ホスファイトを含むブレンド（例２）に比較して著しく改良された加水分解安定性を示す。これらの例は、ホスファイト安定剤とHALSとの組合せを用いることによって、ポリカーボネート−ポリエステルブレンドの良好な色度及び改良された加水分解安定性が実現されることを示している。
【００６５】
【表１】
2006513310.tif 000012
【００６６】
例７〜１０において、ポリエステルＢは、１００モル％のテレフタル酸残基、６２モル％のシクロヘキサンジメタノール及び３８モル％のエチレングリコール残基からなり、インヘレント粘度が約０．７であり、ポリカーボネートＢはビスフェノールＡポリカーボネート（商品名Makrolon １８０４；Bayer Corporationによって供給；約０．２５重量％の紫外線吸収化合物及びブルートーナー着色剤を含むと考えられる）である。例７〜１０において、ポリエステルＢとポリカーボネートＢとのブレンドをWeston ６１９（ジステアリルペンタエリスリトールジホスファイトと考えられる、General Electric Specialty Chemicalsから入手可能なとホスファイト安定剤）とCyasorb UV−３５２９（Cytec Industries Inc. によって供給されるポリマーＨＡＬＳ）又はCyasorb UV−３３４６（Cytec Industries Inc. によって供給されるポリマーHALS）との組合せと共に溶融ブレンドした。Cyasorb UV−３５２９は、式（１２）［式中、Ｒ4＝Ｒ5＝Ｒ6＝Ｒ7＝Ｒ8＝メチル；Ｌ1＝ヘキサメチレン；（Ｒ10）（Ｒ11）Ｎ−は共同でモルホリノ基を表す］に一致する式を有するポリマーHALSであると考えられる。Cyasorb UV−３３４６は、式（１２）［式中、Ｒ4＝Ｒ5＝Ｒ6＝Ｒ7＝メチル；Ｒ8＝水素；Ｌ1＝ヘキサメチレン；（Ｒ10）（Ｒ11）Ｎ−は共同でモルホリノ基を表す］に一致する式を有するポリマーHALSであると考えられる。１９ｍｍ  ＡＰＶ二軸スクリュー押出機を２５０℃、２００ＲＰＭにおいて、５  ｌｂｓ／時の速度で用いて、添加剤をポリエステルＢと予備配合して、添加剤５％を含むコンセントレートを生成した。１”Killion一軸スクリュー押出機を２７５℃及び７０ＲＰＭで用いて、このブレンドを２０ｍｉｌの押出流延フィルムとして製造した。続いて、フィルムを７０℃及び相対湿度１００％において６週間以下の期間、状態調整し、ポリエステルＢ成分及びポリカーボネートＢ成分の分子量を前述のようにしてGPCによって測定した。結果を表ＩＩに示す。結果は、ホスファイト安定剤を含むブレンドが安定剤を含まないブレンド（例７）に比較して改良された色度（即ち、より低いｂ*によって示されるより低い黄色度）を示すことを示している。また、結果は、ホスファイト安定剤及びHALSを含むブレンドが、ホスファイトを含むブレンド（例８）に比較して改良された加水分解安定性を示すことを示している。これらの例は、ホスファイト安定剤とHALSとの組合せを用いることによって、ポリカーボネート−ポリエステルブレンドの良好な色度及び改良された加水分解安定性が実現されることを示している。
【００６７】
【表２】
2006513310.tif 000013
【００６８】
例１１〜１４
これらの例は、HALSの添加による加水分解安定性の改良が、HALSをブレンドに添加する方法とは無関係であることを示す。ポリエステルＢとポリカーボネートＢとのブレンド（重量比７０：３０）を、Weston ６１９（General Electric Specialty Chemicals）とCyasorb UV−３５２９（Cytec Industries, Inc. ）との組合せと共に溶融ブレンドした。１９ｍｍ  APV二軸スクリュー押出機を２５０℃、２００ＲＰＭにおいて、５  ｌｂｓ／時の速度で用いて、添加剤をポリエステルＢと予備配合して、以下のコンセントレートを生成した：９５／５のポリエステルＢ／Weston ６１９からなるコンセントレートＡ；９５／５のポリエステルＢ／Cyasorb UV−３５２９からなるコンセントレートＢ；及び８４／５／１１のポリエステルＢ／Weston ６１９／Cyasorb UV−３５２９からなるコンセントレートＣ。１”Killion一軸スクリュー押出機を２５０℃及び７０ＲＰＭで用いて、このブレンドを２０ｍｉｌの押出流延フィルムとして製造した。続いて、フィルムを７０℃及び相対湿度１００％において６週間以下の期間、状態調整し、ポリエステルＢ成分及びポリカーボネートＢ成分の分子量を前述のようにしてGPCによって測定した。結果を表ＩＩＩに示す。ホスファイト安定剤を含むブレンドは、安定剤と含まないブレンド（例１１）に比較して改良された色度（即ち、より低いｂ*によって示されるより低い黄色度）を示す。ホスファイト安定剤及びHALSを含むブレンドは、ホスファイト及びHALSが別のコンセントレート（例１３）によって又は単一のコンセントレート（例１４）によってブレンドに加えられるかどうかとは無関係に、ホスファイトを含むブレンド（例１２）に比較して改良された加水分解安定性を示す。
【００６９】
【表３】
2006513310.tif 000014
【００７０】
例１５〜１７
これらの例は、ホスファイト触媒クエンチャー及びHALSを別のコンセントレートによってブレンドに添加することがブレンドの色度をより良くするのに好ましい場合があることを示す。ブレンドＢとポリカーボネートＢとのブレンド（重量比７０：３０）を、Weston ６１９（General Electric Specialty Chemicals）とTinuvin ７７０（Ciba Specialty Chemicalsから供給されるHALS）との組合せと共に溶融ブレンドした。Tinuvin ７７０は、式（９）［式中、Ｒ4＝Ｒ5＝Ｒ6＝Ｒ7＝メチル；Ｒ8＝水素；Ｙ2＝Ｌ1＝Ｙ2＝−ＯＣ（Ｏ）−（ＣＨ2）8−（Ｏ）ＣＯ−］に一致する式を有すると考えられる。３０ｍｍ  WP二軸スクリュー押出機を２５０℃、２５０ＲＰＭにおいて、４０  ｌｂｓ／時の速度で用いて添加剤をポリエステルＢと予備配合して、以下のコンセントレートを生成した：９５／５のポリエステルＢ／Weston ６１９からなるコンセントレートＤ；９５／５のポリエステルＢ／Tinuvin ７７０からなるコンセントレートＥ；及び９１．７／５／３．３のポリエステルＢ／Weston ６１９／Tinuvin ７７０からなるコンセントレートＦ。Toyo Ti−９０Ｇ２成形機を２７５℃で用いて、このブレンドを厚さ１００ｍｉｌの射出成形プラックとして製造した。Weston ６１９及びTinuvin ７７０の種々の組み合わせに用いたプラックの色度を表ＩＶに示す。これらの例は、ホスファイト濃度の増加につれてブレンドの色度が改良される（即ち、ｂ*が低下する）ことを示している。これらの例は、ホスファイト及びHALSについて別のコンセントレートを用いることがブレンドの色度をより良くする（即ち、より低いｂ*によって示されるより低い黄色度）のに好ましいことを示している。同じ効果が例１３及び１４においても観察されるが、フィルムがはるかにうすいため、測定された差はより小さい。これらの例は、燐含有触媒クエンチャーの加水分解が、有効な触媒不活性化とその結果としての溶融ブレンド時におけるブレンドの色度の改良の前提条件であるという、前に引用した文献と一致している。同じコンセントレート中でHALS及びホスファイトを組合せると、ホスファイトの加水分解が減少するので、触媒の不活性化及びブレンドの色度の改良にはそれほど有効ではなくなると考えられる。
【００７１】
【表４】
2006513310.tif 000015
【００７２】
例１８〜１９
耐候性の改良
これらの例は、ホスファイト触媒クエンチャー及びHALSを両方含むポリカーボネート−ポリエステルブレンドに関する耐候性の相乗的改良を示す。ブレンドＢとポリカーボネートＢとのブレンド（重量比７０：３０）を、Weston ６１９（General Electric Specialty Chemicalsによって供給されるホスファイト）、Cyasorb UV−３５２９（Cytec Industries, Inc. によって供給されるHALS）及びCiba Specialty Chemicalsから商品名Tinuvin １５７７として供給される紫外線吸収剤の組合せと共に溶融ブレンドした。３０ｍｍ  WP二軸スクリュー押出機を２５０℃、２５０ＲＰＭにおいて４０  ｌｂｓ／時の速度で用いて、添加剤をポリエステルＢと予備配合して、コンセントレートを生成した。ブレンドを、１層のコア層及び２層の同時押出キャップ層から成るシートとして製造した。シートのコア層は、厚さが約１１４ｍｉｌであり、重量比３：１のポリエステルＢ：ポリカーネートＢ及び０．１５％のWeston ６１９からなるものであった。コア層は、２．５インチＭＰＭ押出機を２４０℃及び３０ＲＰＭで用いて押出した。キャップ層は、いずれも厚さ３ｍｉｌであり、コア層の各表面に同時押出され、重量比７０：３０のポリエステルＢ：ポリカーネートＢ及び以下に記載する添加剤濃度からなるものであった。キャップ層は、１．２５インチKillion押出機を２４０℃及び３０ＲＰＭで用いて押出した。シートサンプルを、前述のWeather-Ometer中で暴露することによって、耐候性に関して試験した。サンプルを、色度、曇り度及び衝撃強さについて前述のようにして定期的に試験した。結果を表Ｖに示す。HALSを含む組成物（例１９）は、ホスファイト及び紫外線吸収剤を含む組成物（例１８）に比較して著しく優れた、色度（即ち、ｂ*のより少ない増加によって示されるより低い黄色度）、光透過率（即ち、より低い曇り度）及び衝撃強さの保持を示し、耐候性が改良されたことがわかる
【００７３】
【表５】
2006513310.tif 000016
【００７４】
本発明を、特にその好ましい実施態様に関して詳述したが、本発明の精神及び範囲内において変形及び変更が可能なことは言うまでもない。
【国際調査報告】
2006513310.tif 000047
2006513310.tif 000048
2006513310.tif 000049